(57)【要約】【課題】  液化デジタル信号に基づいて鮮明な主画像を表示することが可能で、この主画像に所望により手書き込みや表示全体を書き換えることが可能であって、構成が複雑でなく、安価な設備で手書き込みが可能な表示媒体、表示装置および表示方法を提供する。【解決手段】  白色磁性粒子７および常温で固相状態を示す着色された熱溶融性有機化合物からなる分散媒８を封入した主マイクロカプセル５と、着色磁性粒子９、白色非磁性粒子１０および常温で高粘度の高沸点液体からなる分散媒１２を封入した副マイクロカプセル６とが非磁性材からなる支持体上２に配列された記録層３を有する。【選択図】図１
2007256890.tif 000002
【特許請求の範囲】
【請求項１】
白色磁性粒子および常温で固相状態を示す着色された熱溶融性有機化合物からなる分散媒を封入した主マイクロカプセルと、着色磁性粒子、白色非磁性粒子および常温で高粘度の高沸点液体からなる分散媒を封入した副マイクロカプセルとが非磁性材からなる支持体上に配列された記録層を有することを特徴とする書き換え可能な表示媒体。
【請求項２】
前記主カプセルに封入される分散媒の融点が３５℃以上１２０℃以下であることを特徴とする請求項１に記載の書き換え可能な表示媒体。
【請求項３】
前記請求項１に記載した表示媒体と、前記表示媒体に磁場を印加するための磁場印加手段および前記表示媒体に熱を印加するための熱印加手段と、前記表示媒体を形成する副カプセルに封入した着色磁性粒子へ磁場印加するための磁気ペンとからなることを特徴とする書き換え可能な表示装置。
【請求項４】
前記磁場印加手段が磁性プラテンロールであり、前記熱印加手段がサーマルヘッドであることを特徴とする請求項３記載の書き換え可能な表示装置。
【請求項５】
白色磁性粒子および常温で固相状態を示す着色された熱溶融性有機化合物からなる分散媒を封入した主マイクロカプセルと、白色非磁性粒子並びに着色磁性粒子および常温で高粘度の高沸点液体からなる前記白色非磁性粒子並びに着色磁性粒子の分散媒を封入した副マイクロカプセルとが非磁性材からなる支持体上に配列された記録層を有する書き換え可能な表示媒体を用い、前記記録層に対して所望位置に磁場を印加した状態で前記主カプセル中の分散媒の融点よりも高い温度に加熱して前記白色磁性粒子を選択的に移動させることにより主画像を表示し、前記主カプセル中の分散媒が溶融しない温度において前記記録層に対して磁気ペンにより所望位置に磁場を与えて前記主カプセルに基づく主画像表示に影響を与えることなしに副カプセル中の着色磁性粒子を移動させて前記主画像に手書き込みを可能とすることを特徴とする書き換え可能な画像表示方法。
【請求項６】
前記記録媒体の全面を主カプセルに封入した分散媒の融点以上の温度に加熱して表示されている全ての画像を消去する初期化行程を含むことを特徴とする請求項５に記載の書き換え可能な画像表示方法。
【発明の詳細な説明】
【技術分野】
【０００１】  本発明は、電気泳動、磁気泳動等を利用した書き換え可能な表示媒体、表示装置および表示方法に関するものであり、特に、前記記録層に磁場を印可して主画像を表示し、また、前記記録層に対して磁気ペンにより所望位置に磁場を与えて前記主画像に影響を与えることなしに所望の手書き込みが可能な表示媒体、表示装置および表示方法に関するものである。
【背景技術】
【０００２】  従来、電気泳動、磁気泳動を利用した表示手段として、分散媒および電気泳動粒子を封入したマイクロカプセルを適用することにより均一かつ安定した表示動作を行う電気泳動表示装置が特開昭６４−８６１１６号公報に、磁気パネルと磁気ペンを用いた磁気泳動を利用したカラー表示手段が特開平４−１７５１９６号公報に、分散媒として低沸点溶剤などを用いて記録速度を速め鮮明な画像を得るものが特開平８−５４８４１号公報や特開平８−２９７４７０号公報に、ワックス中に磁性粒子を分散した系でサーマルヘッドによる熱印加と永久磁石の組み合わせにより高品位デジタル画像表示ができるものが特開２００４−４４１２号公報に、着色磁性体と無機顔料粒子とを熱溶融性有機化合物とともにカプセルに封入し、熱と磁気とを印加して画像を表示するものが特開２００３−３２２８８２号公報に提示されている。【０００３】  ところが、前記従来の画像表示手段は一定のパターンを有する画像を表示するものであり、近頃、一旦表示させた主画像に要望されている入力ペンを用いて加筆し、或いは表示した主画像の一部を削除するなどの手書き込みが可能な表示手段としての機能を有していない。【０００４】  そこで、前述の手書き込みが可能な表示手段が、特開２０００−４７２６６号公報、特開２００５−２０８３１０号公報に提示されている。
【特許文献１】  特開昭６４−８６１１６号公報
【特許文献２】  特開平４−１７５１９６号公報
【特許文献３】  特開平８−５４８４１号公報
【特許文献４】  特開平８−２９７４７０号公報
【特許文献５】  特開２００４−４４１２号公報
【特許文献６】  特開２００３−３２２８８２号公報
【特許文献７】  特開２０００−４７２６６号公報
【特許文献８】  特開２００５−２０８３１０号公報
【発明の開示】
【発明が解決しようとする課題】
【０００５】  しかしながら、前記特開２０００−４７２６６号公報に提示されている手書き込みが可能な表示手段は、マイクロカプセルに封入される分散媒に分散する電気泳動子を入力ペンにより入力ペン側に泳動させて表示画像における表示と非表示とを切り換えて書き換えを行うものであり、書き換えたときに書き換え部の近傍に位置する主画像の内で書き換えたくない表示も一緒に書き換ってしまうという不都合が生じる。【０００６】  また、特開２００５−２０８３１０号公報に提示されている手書き込みが可能な表示手段は、１つの表示画面にそれぞれ異なる信号により書き換え可能な２種類の画像を混在させることにより確実な書き換え機能を発揮させるものであるが、例えば、電気泳動と磁気泳動のように２つの泳動表示手段並びにこれらの泳動表示手段を制御するための手段を必要とするなど、機構や制御等が複雑であり、設備も大掛かりとなり経済的にも問題があり、特に、主画像に部分的な加筆や部分的な削除を施すような副次的に書き換えを目的とした簡易な用途には向かない。【０００７】  そこで、本発明は、デジタル信号に基づいて鮮明な主画像を表示することが可能で、この主画像に所望により手書き込みや表示全体を書き換えることが可能であって、構成が複雑でなく、安価な設備で手書き込みが可能な表示媒体、表示装置および表示方法を提供するものである。
【課題を解決するための手段】
【０００８】  前記課題を解決するためになされた本発明である書き換え可能な表示媒体は、白色磁性粒子および常温で固相状態を示す着色された熱溶融性有機化合物からなる前記白色磁性粒子の分散媒を封入した主マイクロカプセルと、白色非磁性粒子並びに着色磁性粒子および常温で高粘度の高沸点液体からなる前記白色非磁性粒子並びに着色磁性粒子の分散媒を封入した副マイクロカプセルとが非磁性材からなる支持体上に配列された記録層を有することを特徴とする。【０００９】  前記記録層に対して所望位置に磁場を印加した状態で前記主カプセル中の分散媒の融点よりも高い温度に加熱して前記白色磁性粒子を選択的に移動させることにより主画像を表示し、前記主カプセル中の分散媒が溶融しない温度において前記記録層に対して磁気ペンにより所望位置に磁場を与えて前記副カプセル中の着色磁性粒子を移動させて前記主画像に手書き込みを容易に行うことができる。【００１０】  特に、本発明である書き換え可能な表示媒体において、主カプセルに封入される分散媒の融点が３５℃以上１２０℃以下であると使い勝手がよく省エネの面でも好ましい。【００１１】  また、本発明においては、前記表示媒体と、前記表示媒体に磁場を印加するための磁場印加手段および前記表示媒体に熱を印加するための熱印加手段と、前記表示媒体を形成する副カプセルに封入した着色磁性粒子へ磁場印加するための磁気ペンとを有し、前記磁場印加手段と熱印加手段とにより前記主カプセル中の分散媒の融点よりも高い温度に加熱して前記白色磁性粒子を選択的に移動させることにより主画像を表示し、前記主カプセル中の分散媒が溶融しない温度において前記記録層に対して磁気ペンにより所望位置に磁場を与えて前記副カプセル中の着色磁性粒子を移動させて手書き込みを行う装置を提供する。【００１２】  特に、前記磁場印加手段が磁性プラテンロールであり、前記熱印加手段がサーマルヘッドであると好ましい。【００１３】  更に、本発明においては、白色磁性粒子および常温で固相状態を示す着色された熱溶融性有機化合物からなる前記白色磁性粒子の分散媒を封入した主マイクロカプセルと、白色非磁性粒子並びに着色磁性粒子および常温で高粘度の高沸点液体からなる前記白色非磁性粒子並びに着色磁性粒子の分散媒を封入した副マイクロカプセルとが非磁性材からなる支持体上に配列された記録層を有する書き換え可能な表示媒体を用い、前記記録層に対して所望位置に磁場を印加した状態で前記主カプセル中の分散媒の融点よりも高い温度に加熱して前記白色磁性粒子を選択的に移動させることにより主画像を表示し、前記主カプセル中の分散媒が溶融しない温度において前記記録層に対して磁気ペンにより所望位置に磁場を与えて前記主カプセルに基づく主画像表示に影響を与えることなしに副カプセル中の着色磁性粒子を移動させて手書き込みを可能とする書き換え可能な画像表示方法を提供する。この画像表示方法においては、前記記録媒体の全面を主カプセルに封入した分散媒の融点以上の温度に加熱して表示されている全ての画像を消去する初期化を含む。
【発明の効果】
【００１４】  本発明によれば、記録層を形成する主マイクロカプセル内に封入された熱溶融性有機化合物からなる分散媒を選択的に溶融し、この分散媒に分散させた白色磁性粒子に所定の磁場を印加して選択的に移動させるようにしたことにより高解像度の主画像表示を行うことができるとともに、副カプセル内の着色磁性粒子を磁気ペンにより磁気印可して前記主画像表示に影響を与えることなく所望の手書き込みを行うことができる。【００１５】  特に、主画像を形成する主カプセル内の熱溶融性有機化合物からなる分散媒に分散させる磁性粒子として白色磁性粒子を用いたことにより、大多数の情報パターンである、大面積の白地に小面積の着色画像を最小の熱エネルギーで表示でき、かつ、手書き込みも磁気ベンを用いることで容易に行うことができる。尚、手書き込みは熱書き込み信号部分にくらべれば解像度は劣るが、主画像はデジタル信号に基づくもので手書き込みは補助的なメモのレベルなので使用目的からすれば充分な品質といえる。【００１６】  また、本発明によれば、初期化及び主画像表示ともに熱溶融性有機化合物を溶融させる程度の比較的低温の加熱と、磁気印加とを組み合わせて行うことによって簡易に画像表示を行うことができるため、エネルギー消費量が極めて少なく鮮明な画像表示を行うことができる。【００１７】  更に、本発明によれば、主マイクロカプセル内の白色磁性粒子が常温で固相状態を示す熱溶融性有機化合物よりなる分散媒に分散された記録消去時以外は固定された状態となっているため、情報記録後に外部から磁気を印加されても白色磁性粒子は移動することがなく、極めて安定した主画像を得ることができる。【００１８】  更にまた、本発明において、所望の部位をサーマルヘッド（加熱手段）によって溶融させた熱溶融性有磯化合物からなる分散媒に分散させた白色磁性粒子を磁気印加により移動させることによって主画像の形成を行うので微細な画像も形成可能となった。【００１９】  加えて、本発明の表示媒体を構成する記録層は、マイクロカプセルを含有する塗液を支持体上に塗布することによって形成することができるので、極めて簡易な製造工程によって作製することができ、かつ極めて低コストで製造することもできる。
【発明を実施するための最良の形態】
【００２０】  以下、本発明の具体的な実施の形態について、  図面を参照して説明するが、本発明は以下の例に限定されるものではない。【００２１】  図１は本発明である書き換え可能な表示媒体についての実施の形態の一例を示す拡大断画概略図であり、表示媒体１は、支持体２上に記録層３および保護層４が積層形成された構成を有している。記録層３は主マイクロカプセル５と副マイクロカプセル６からなる２種類のマイクロカプセルが充填配列された構成を有し、主マイクロカプセル５には、白色磁性粒子７が任意の色に着色された常温で固相状態を示す熱溶融性有機化合物からなる分散媒８に分散された状態で封入されており、副マイクロカプセル６には着色磁性粒子９と白色非磁性粒子１０が常温で高粘度の高沸点溶媒からなる分散媒１２に分散された状態で沈殿防止剤１１とともに封入されている。【００２２】  更に詳しく説明すると、前記支持体２は、例えばポリ塩化ビニル、ポリエステル、ポリカーボネート、ポリメタクリル酸メチル、ポリスチレン、ポリエチレンテレフタレート等の合成樹脂類、天然樹脂、紙、合成紙、金属、セラミックス等の非磁性材料を単独で或いは組み合わせたカード状、シート状、フィルム状等の従来公知の形状のものを用途に応じて選択して使用することができるものとし、用途に応じて要求される例えば強度、剛性、隠蔽性、光不透過性等の従来公知の物性を付加させたものとしてもよい。【００２３】  また、記録層３は、主マイクロカプセル５と副マイクロカブセル６とが充填配列された構成を有している。尚、本実施の形態に示す表示媒体１は、主マイクロカプセル５と副マイクロカブセル６とが支持体２上に平面状に充填配列されているが、表示画像の鮮明さや解像度を考慮した上で、積層された構成とすることも可能であり、主マイクロカプセル５と副マイクロカブセル６とを微細に形成することによって、最終的に得られる表示媒体１および表示装置１３において表示される画像の解像度を向上させることもできる。【００２４】  そして、主マイクロカプセル５内に封入される白色磁性粒子７は、磁性を有する芯材料を例えば酸化チタン（ＴｉＯ２）等の白色粒子とポリエステル或いはアクリル樹脂のような合成樹脂材で被覆をした粒径が０．１〜５μｍ程度の大きさのものが後述する磁気印加による移動のし易さや表示される画像のコントラストなどの点で好適であるが、磁気印加による移動を妨げない形状であれば、球形状、針状等、従来知られている各種形状のものを使用することができる。【００２５】  尚、前記白色磁性粒子７を形成する芯材としては、例えば鉄、ニッケル、鉄・ニッケル・台金、鉄・ニッケル・クロム合金等のステンレススチール、コバルト、コバルト・アルミニウム合金、サマリウム・コバルト合金等の優れた磁性を有するものが挙げられ、これらの粒子を、ボールミル等を用いて均一な微粒子状としたものを使用するとよい。【００２６】  また、前記白色磁性粒子７を分散する熱溶融性有機化合物からなる分散媒８としては、常温（約１０〜３０℃程度）で固相状態を示し、常温以上の温度で流動状態となるものが用いられ、例えばパラフィンワックス、カルナバワックス等の天然あるいは合成ワックス、天然あるいは合成樹脂、またはカルボン酸エステル等を単独であるいは複数を混合して適宜用いることができ、特に固相状態から流動状態への変化が温度変化に応じて急峻であるものが好適であり、特に、白色を除く任意の色彩（例えば黒色）に着色されている。【００２７】  そして、前記白色磁性粒子７および分散媒８を封入する主マイクロカプセル５は、例えばアクリル系樹脂、メタクリル系樹脂、ポリスチレン樹脂、ボリエステル系樹脂、ポリウレタン樹脂、ポリウレア樹脂、ポリアミド樹脂、エポキシ樹脂、アミノ樹脂、ゼラチン、アルギン酸等の従来公知の材料を単独で或いは複数を混合したものを用いて形成され、例えば、ポリマー溶液に分散させた前記芯物質のまわりにポリマーの濃厚相を分離させる相分離法、ポリマー溶液中の上記芯物質のまわりにポリマーの硬化剤を作用させてポリマーを硬化させる液中硬化被膜法、前記芯物質を分散させたエマルジョンの内相、或いは外相のいずれか一方からモノマーや重合触媒を供給し、前記芯物質の表面をポリマーで覆うインシチュー重合法、前記芯物質を分散させたエマルジョンの内相と外相の両方からモノマーを供給する界面重合法等のマイクロカプセル化技法等が用いられ、特に、架橋ゼラチン、尿素ホルマリン、メラミンホルマリン樹脂などを用いた相分離法を使用した形成方法を用いると粒径の揃った、かつ前記白色磁性粒子７の移動性が妨げられない均一に分散されたマイクロカプセルを製造することができるので好適であるが、これらの形成方法に限定されるものではない。【００２８】  更に、前記主マイクロカプセル５とともに支持体２上に充填配置されるもう一方の副マイクロカプセル６は磁気ペンよる手書き込み表示を可能とさせるためのものであり、着色磁性粒子９、白色非磁性粒子１０、常温で高粘度の高沸点溶媒からなる前記着色磁性粒子９、白色非磁性粒子１０の分散媒１２および沈殿防止剤１１が封入される。【００２９】  そして、前記着色磁性粒子９は前記主マイクロカプセル５に封入されている白色磁性粒子７と同様の芯材ならびに同様の粒径を有して磁気に対して良好な挙動を発揮するように形成され、所望の色彩が付されている。色彩は例えば赤色など前記主マイクロカプセル５に用いたものと異なる色彩で、両者が鮮明に区別できるものが好ましいが、特に、限定されるものではなく、前記主マイクロカプセル５の封入物を含めて使用目的などに応じて適宜選択すればよい。【００３０】  一方、副マイクロカプセル６に封入される分散媒１２は高粘度の高沸点溶媒からなり、例えば沸点が２４０℃〜３００℃で粘度は２〜１５ｃｐ程度のものが使用され、具体的には、ドデシルベンゼン、ジフェニルエーテル、フタル酸ブチル、安息香酸ベンジル、燐酸フェニル、燐酸クレジル等が挙げられる。【００３１】  また、副マイクロカプセル６に封入される白色非磁性粒子１０としては、酸化チタン（アナターゼ型、ルチル型）、酸化亜鉛、硫化亜鉛などの微粒子が用いられる。副マイクロカプセル６に封入される沈殿防止剤としては、シリカ、珪酸塩、微粉アルミナ、カオリン、クレー、ベントナイト、微細炭酸カルシウム、微細硫酸バリウムなどが適用され、添加量は、分散媒１２の０．２〜５重量％が好ましい。【００３２】  そして、副マイクロカプセル６も前記主マイクロカプセル５と同様の材料を用いて同様な形成方法により形成され、形成された主マイクロカプセル５と副マイクロカプセル６とは、例えば水系バインダー、エマルジョン系バインダー等の所定のバインダーに分散させて支持体２上に塗布することにより記録層３が形成される。具体的には、従来公知の印刷方式や、ロール塗布法、ビード塗布法等の塗布方式、また、前述したマイクロカプセル等を混入したインクを支持休２上に吹き付けるインクジェット方式、等の各種方法によって調製することができ、目的とする表示媒体１の用途や製造量に応じて適宜選択することかできる。【００３３】  また、図面中、符号４は記録層３の上面に配置された保護層４であり、支持体２に形成された記録層３を保持する働きをするものであり、前記記録層３に配置されている主マイクロカプセル５内部の分散媒８の着色や、手書き込み表示用の副マイクロカブセル６内部の着色磁性粒子９が外部から視認できるような光透過性を有していることが必要であり、後述のサーマルヘッド１７などの加熱手段により繰り返して行われる熱印加に耐えるための耐熱性や表示面の機械的な強度を保持するために適宜必要な膜厚を選定して形成され、例えば、エポキシ樹脂、ポリテトラフルオロエチレン、ポリ塩化ビニル、ポリエステル、ポリカーボネート、ポリメタクリル酸メチル、ポリスチレン、ポリエチレンテレフタレート、ポリビニルアルコール、ゼラチンなのシート材等から形成される。【００３４】  図２は、前記図１に示した表示媒体１を用いた画像形成並びにその準備段階としての初期化を行う表示装置１３の好ましい実施の形態の概略を示すものであり、前記表示媒体１と、表示媒体１の記録層３に沿って磁気シート１４とヒートプレート１５とが配置されている。【００３５】  前記磁気シート１４は記録層３を形成する主マイクロカプセル５に封入されている白色磁性粒子７に対して磁場を印加する機能を有し、ヒートプレート１５は記録層３を形成する主マイクロカプセル５に封入されている分散媒８を加熱する機能を有する。尚、本実施の形態では、磁気シート１４およびヒートプレート１５を記録層３の保護層４側に配置したが、磁気シート１４およびヒートプレート１５の一方または双方を保護層４側に配置してもよい。【００３６】  そして、表示装置１３を使用する際に、先ず、ヒートプレート１５により記録層３を形成する主マイクロカプセル５に封入されている分散媒８を加熱溶融させるとともに磁気シート１４を用いて主マイクロカプセル５に封入されている白色磁性粒子７および副マイクロカプセル６に封入されている着色磁性体９を保護層４側、即ち、表示面側に配置させて、主マイクロカプセル５が白く、副マイクロカプセル６が着色（赤色）を表示させた初期状態とする。この初期化に用いる装置は主画像表示に用いるものと異なる全面加熱装置でもよい。【００３７】  また、特に、主画像であるデジタル画像表示に適した表示装置１３としては、図３に示したように加熱手段としてはサーマルヘッド１７が適しており、これに組み合わせて用いる磁場印加手段としては磁気プラテンロール１６が好適である。即ち、サーマルヘッド１７と磁気プラテンロール１６の間を��示材料が通過するような位置関係にあるのが好ましい。即ち、相対した磁気プラテンロール１６とサーマルヘッド１７とを備える感熱記録装置によって、デジタル信号に基づき主マイクロカプセル５中の熱溶融性有機化合物からなる分散媒８の融点よりも高い温度に加熱し、前記分散媒８を溶融させる。【００３８】  そして、磁気プラテンロール１６を支持体２側、即ち、保護層４を有する表示画面とは反対側に配置して磁場を印加し、主マイクロカプセル５中の白色磁性粒子７の全てを磁気泳動させて支持休２側に移動させる。同時に、副マイクロカプセル６中の着色磁性粒子９もプラテンロール１６を通過することにより同じく全て支持体２側に移動するので、表示面側から視認される着色としては熱印加された部分のマイクロカブセル５中の分散媒８の色（黒色）となり、所望のデジタル黒色表示がなされた状態となる。【００３９】  この黒色画像からなる主画像を有する記録層３に分散媒８が溶融しない環境温度（例えば常温）において磁気ペン（図示せず）で保護層４側から接触書き込みを行うと、その部位に赤着色の手書き込みができ、主マイクロカプセル５内は分散媒８が固相を有しているので白色磁性粒子７は磁気によって移動しないので主画像は元のままの分散媒８の色（黒色）である。【００４０】  本発明の表示媒体１および表示装置１３は、各種の表示板として用いることができるが、特に、デジタル画像による主画像の表示内容に後から手書き込みを行い、修正、添削、必要なメモ、傍点などを使用者の要求に応じて行うことにより、表示板の使い勝手を向上することができる。【００４１】  次に本発明である表示媒体１、表示装置１３およびこれらを用いた表示方法について、具体的な実施例を挙げて説明するが本発明は以下に示す実施例に限定されるものではない。
【実施例】
【００４２】  （表示媒体の作製）
先ず、白色磁性粒子７と黒色に着色された熱溶融性有機化合物からなる分散媒８が封入された主マイクロカプセル５を作製する。酸化チタンを平均粒径が０．３μｍ程度のフェライトの周囲に吸着させた白色の着色磁性微粒子５重量部を、６０℃に加熱して融解した黒色に着色されたパラフィンワックス（融点４０℃）の９５重量部中に均一に分散し、この分散液を６０℃に加熱した１０％ゼラチン水溶液２００重量部中で、ホモジナイザーを用いて回転速度２０００ｒｐｍで，平均粒径３０μｍになるまで約５分間分散処理をおこなった。【００４３】  次に、得られた分散液に、１０％アラビアゴム水溶液２００重量部を混合し、更に、水１０００重量部を添加して４０℃に保持し、１０％酢酸水溶液を滴下しｐＨ４になるように調節した。その後、冷却して液温を７℃とし、３０％ホルマリン水溶液１０重量部を加え、１０％水酸化ナトリウム水溶液を滴下してｐＨ９になるように調節し、ゼラチン、アラビアゴムを殻とした主マイクロカブセル５を作製した。【００４４】  また、副マイクロカプセル６は、平均粒径０．３μｍ程度のフェライト粒子を含む赤色磁性粒子２重量部、平均粒径０．３μｍ程度の白色酸化チタン１１重量部、フタル酸ジブチル８５重量部を混合し、これに沈降防止剤アエロジル５重量部を含有させ、前記主マイクロカプセル５の場合と同様の行程により作製した。【００４５】  次に、前述のようにして作製した主マイクロカプセル５および副マイクロカプセル６を、ポリビニルアルコール水溶液に５：１に混合した塗液として厚さ３０μｍの透明のボリエチレンテレフタレートフィルム（支持体２）上に塗布し厚さ４０μｍの記録層３を形成し、更に、記録層３に例えばＡＳ樹脂のような紫外線硬化樹脂を用いて膜厚１０μｍの保護屑４を形成し、本発明の表示媒体１を作製した。【００４６】  （表示媒体の初期化）
前述のようにして作製した表示媒体１の全面を、保護層４側、即ち、表示面側から磁気シート１４により磁場印加するとともに、ヒートプレート１５により８０℃で全面加熱を行った。このようにすることにより、全ての主マイクロカプセル５１に封入されるパラフィンワックスからなる分散媒８が溶融し、白色磁性粒子７が磁気泳動により表示面側に移行した。同様に、副マイクロカプセル６の着色磁性体９も表面側に移動した。これにより表示面側からは主マイクロカプセル５に封入される白色磁性粒子７の白色および副マイクロカプセル６封入される磁性体９の赤色が混じった色彩が視認できるようになり、この状態で加熱および磁場印加を停止することによって、主マイクロカプセル５のパラフインワックスからなる分散媒８が固化し、初期状態の表示媒体１が得られる。【００４７】  （主画像（黒色デジタル表示））
前述のようにして作製した表示媒体１の全面を支持体２側、即ち、表示面とは反対側から磁気プラテンロール６により磁場印加し、デジタル信号で黒にしたい場所のみを選択的にサーマルヘッド１７により６０℃以上の温度に加熱した。
このとき加熱した箇所の主マイクロカブセル５中のパラフィンワックスからなる分散媒６が溶融し、白色磁性粒子７が磁気泳動により表示面とは反対側に移動した。  また副マイクロカプセル６内の着色磁性粒子９は前記信号に基づく加熱の有無とは無関係に、表示面とは反対方向に移行した。
これにより表示面側からは、熱が加えられた部分にのみ分散媒８の黒色が視認できるようになり、この状態で加熱および磁場印加を停止することによって、主マイクロカブセル５中の分散媒８が固化し、視覚的に黒色にデジタル表示された主画像を表示した表示媒体１が得られた。【００４８】  （手書き込み）
前述の手段により得られた黒色表示された主画像に、磁気ペン（図示せず）により線を引き赤線を上書きした。【００４９】  尚、前述した本発明の表示媒体１および表示装置１３を用いた画像表示のメカニズムによれば、熱溶融性有機化合物からなる分散媒８を封入した主マイクロカプセル５と副マイクロカプセル６のサイズ、混合比率、塗布量および、加熱処理を施すサーマルヘッド１７等の加熱手段の解像度を制御することによって、表示媒体１の解像度の向上を図ることができる。【００５０】  上述した画像表示の実施例においては、図１に示した表示媒体１の主マイクロカプセル５に封入された分散媒８を黒色とした場合について説明したが、本発明はこれに限定されるものではなく、最終的に得られる表示画面上で表示したい色彩に応じて任意の色彩を有する分散媒８を選定することができる。また、手書き込みの磁性体を赤色に設定したがこれも所望の色にすることができる。
【図面の簡単な説明】
【００５１】
【図１】  本発明である書き換え可能な表示媒体の実施の形態を示す拡大断面概略図である。
【図２】  本発明である書き換え可能な表示装置の実施の形態を示す拡大断面概略図である。
【図３】  本発明である書き換え可能な表示装置の異なる実施の形態を示す拡大断面概略図である。
【符号の説明】
【００５２】  １  表示媒体、２  支持体、３  記録層、４  保護層、５  主マイクロカプセル、６  副マイクロカプセル、７  白色磁性粒子、８  分散媒、９  着色磁性粒子、１０  白色非磁性粒子、１１  沈殿防止剤、１２  分散媒、１３  表示装置、１４  磁気シート、１５  ヒートブレート、１６  磁気プラテンロール、１７  サーマルヘッド
【図１】
2007256890.tif 000003
【図２】
2007256890.tif 000004
【図３】
2007256890.tif 000005